(57)【特許請求の範囲】
【請求項１】
基材と、
基材上に、ビスフェノールＡ型エポキシ樹脂を含有するＵＶ硬化型オフセットインキにより印刷されたＵＶ硬化型オフセットインキ層と、
該ＵＶ硬化型オフセットインキ層上に熱転写記録された熱溶融性インク層とを具備することを特徴とする印刷物。
【請求項２】
前記熱溶融性インク層及び前記ＵＶ硬化型オフセットインキ層が形成された前記基材上に保護層をさらに具備することを特徴とする請求項１に記載の印刷物。
【請求項３】
基材と、
前記基材上に設けられ、ビスフェノールＡ型エポキシ樹脂及び着色材を含むＵＶ硬化型オフセットインキにより印刷された第１のＵＶ硬化型オフセットインキ層、及びビスフェノールＡ型エポキシ樹脂を含有し、着色材を含有しない第２のＵＶ硬化型オフセットインキにより印刷された第２のＵＶ硬化型オフセットインキ層を含むＵＶ硬化型オフセットインキ層と、
該ＵＶ硬化型オフセットインキ層が設けられた基材上に熱転写された樹脂製の保護層とを具備することを特徴とする印刷物。
【請求項４】
前記ＵＶ硬化型オフセットインキ層は、前記基材上に設けられ、ビスフェノールＡ型エポキシ樹脂及び着色材を含むＵＶ硬化型オフセットインキにより印刷された第１のＵＶ硬化型オフセットインキ層と、ビスフェノールＡ型エポキシ樹脂を含有し、着色材を含有しない第２のＵＶ硬化型オフセットインキにより印刷された第２のＵＶ硬化型オフセットインキ層と含む請求項１または２に記載の印刷物。
【請求項５】
前記ビスフェノールＡ型エポキシ樹脂は、ＵＶ硬化型オフセットインキに対し、１０ないし６０重量％含まれることを特徴とする請求項１ないし４のいずれか１項に記載の印刷物。
【請求項６】
基材上に、ビスフェノールＡ型エポキシ樹脂を含有するＵＶ硬化型オフセットインキを用いて印刷を行い、所定のパターンを有するＵＶ硬化型オフセットインキ層を形成する工程と、
該ＵＶ硬化型オフセットインキ層上に熱溶融性インクを用いて熱転写記録を行って、所定のパターンを有する熱溶融性インク層を形成する工程とを具備することを特徴とする印刷方法。
【請求項７】
前記熱溶融性インク層を形成する工程の後、該熱溶融性インク層及び前記ＵＶ硬化型オフセットインキ層が形成された前記基材上に、保護層を形成する工程をさらに具備することを特徴とする請求項６に記載の方法。
【請求項８】
基材上に、ビスフェノールＡ型エポキシ樹脂を含有し、該着色材を含有するＵＶ硬化型オフセットインキを印刷し、第１のＵＶ硬化型オフセットインキ層を形成し、該第１のＵＶ硬化型オフセットインキ層上に、ビスフェノールＡ型エポキシ樹脂を含有し、着色材を含まないＵＶ硬化型オフセットインキを印刷し、無色透明の第２のＵＶ硬化型オフセットインキ層を形成することにより、該第１のＵＶ硬化型オフセットインキ層及び該第２のＵＶ硬化型オフセットインキ層を含み、所定のパターンを有するＵＶ硬化型オフセットインキ層を形成する工程と、
該ＵＶ硬化型オフセットインキ層が設けられた基材上に、支持シートの一主面上に形成された樹脂製の保護層を当接し、該支持シートの他の主面を熱圧接することにより、該保護層を熱転写する工程とを具備することを特徴とする印刷方法。
【請求項９】
前記オフセットインキ層形成工程は、
前記基材上に、ビスフェノールＡ型エポキシ樹脂を含有し、該着色材を含有するＵＶ硬化型オフセットインキを印刷し、第１のＵＶ硬化型オフセットインキ層を形成する工程と、該第１のＵＶ硬化型オフセットインキ層上に、ビスフェノールＡ型エポキシ樹脂を含有し、着色材を含まないＵＶ硬化型オフセットインキを印刷し、無色透明の第２のＵＶ硬化型オフセットインキ層を形成する工程とを含むことを特徴とする請求項６または７に記載の方法。
【請求項１０】
前記ビスフェノールＡ型エポキシ樹脂は、ＵＶ硬化型オフセットインキに対し、１０ないし６０重量％含まれることを特徴とする請求項６ないし９のいずれか１項に記載の方法。
【発明の詳細な説明】
【０００１】
【発明の属する技術分野】
本発明は、プラスチックを基材とし、熱溶融転写型印刷により、文字または写真の画像を印刷する運転免許証、社員証等、個人の資格や身分を証明するために用いられる、いわゆるプラスチックＩＤカードに関するものである。
【０００２】
【従来の技術】
近年、自動車運転免許証や従業員証等、資格所有者本人の確認が必要なＩＤカード類に、熱溶融転写型記録を用いて氏名・住所・生年月日等の個人文字情報、パターン情報または、顔写真を記録したプラスチックＩＤカードが実用されている。
【０００３】
このようなＩＤカードの作成においては、罫線、共通模様などの共通情報をプレ印刷したプラスチックカードに、各カード個別の写真情報、文字情報、パターン情報を記録し、更に、カード全体を破損や偽造から防護するために、最表面に、透明な保護層を形成する。通常、プラスチックカード上のプレ印刷は、印刷位置精度を維持するため、枚葉のオフセット印刷方式を使用し、かつプラスチックとの密着性の確保と、装置の長大化及び大型化を防ぐためＵＶ硬化型オフセットインキを使用している。
【０００４】
このＵＶ硬化型オフセットインキは、ＵＶ硬化により、基材のプラスチックとの密着性が高まり、かつプレ印刷パターン表面の強度を高めている反面、硬化したプレ印刷パターン上に熱溶融転写型記録を行うと、熱溶融転写型リボンインキと、硬化されたＵＶ硬化型オフセットインキパターンとの接着性が不十分となり、プレ印刷をしていないカードに比べ、文字情報、パターン情報または顔写真情報の耐擦強度が低いという問題があった。
【０００５】
また、カード全体を破損や偽造から防護するための保護層を形成する方法としては、たとえば、ＰＥＴ等の支持シートに、ポリエステル樹脂等の熱可塑性樹脂を３〜５μｍの薄さに塗布して乾燥させた保護フィルムを、カードに当接し、保護フィルムが形成された面と反対面の支持シートから、ヒートローラで加熱および加圧して、カード表面に転写させて保護層を形成する「熱可塑性樹脂の転写方式」が実用化されている。この方式は簡便であるため、身分証明書等に広く実用化されているが、１５０℃以下の温度で軟化してしまう樹脂を使用しているので、得られた保護層表面の硬さが軟らかく、且つ高温には弱いという問題があった。
【０００６】
一方、アクリル系、あるいはエポキシ系紫外線硬化性樹脂等に紫外線硬化開始剤を混ぜ、液体の状態でグラビアコータ等を使ってカード表面に塗布した後に、紫外線を照射して硬化させることにより、強い透明な保護層を形成する「紫外線硬化液塗布方式」も実用化されている。この方式は「熱可塑性樹脂の転写方式」と比較して、厚く硬い保護層を形成することができるが、液体であるのでメンテナンスが難しく、更に、塗布膜厚さのバラツキ、液の裏まわり等が発生するという問題があった。
【０００７】
そこで、「熱可塑性樹脂の転写方式」と「紫外線硬化液塗布方式」を組み合わせて、事前に紫外線硬化液の分子量を増したものを支持シートに塗布して乾燥させ、これを「熱可塑性樹脂の転写方式」と同じように、ＩＤカード表面に押し付けて、加熱および加圧し、支持体を剥離させた後、紫外線を照射して保護層を完全に硬化させる「転写型の紫外線硬化膜形成方式」が実用化されている。この方式は簡便性と強度を両立させた保護層形成方式であり、転写型の紫外線硬化膜はＰＥＴ、ＰＶＣ等プラスチック基材またはこの上に形成された画像形成用リボンの受容層との接着性は良好であるが、ＵＶ硬化型オフセットインキパターンとの接着性が比較的低いという問題があった。
【０００８】
ＵＶ硬化オフセットインキは、一般に、ＵＶ硬化性オリゴマー、モノマー、ＵＶ反応開始剤、体質顔料、着色顔料、その他添加剤よりなり、ＵＶ硬化によりＵＶ硬化性オリゴマー、モノマーが重合反応を起し、３次元網目構造を形成する。
【０００９】
熱溶融転写型リボンはサーマルヘッドにより加熱溶融され、一般には被印刷物と相溶することにより、高い接着性が得られるが、被印刷物が硬化したＵＶ硬化型オフセットインキパターンである場合には、硬化したＵＶ硬化型オフセットインキがＵＶ硬化により三次元網目構造を形成しているため、熱溶融転写型リボンインキが溶融しても相溶状態にならず、十分な密着性が得られない。また転写型のＵＶ硬化膜は熱溶融転写型リボンに比較し、転写時の溶融性が低いため、密着性が不十分となっていた。
【００１０】
この対策として、ＵＶ硬化型オフセットインキのＵＶ重合反応速度を低下させ、ＵＶ照射後の印刷パターンに液状の未反応オリゴマーやモノマーを残留させておき、熱溶融転写型リボンインキまたは転写型の紫外線硬化膜と十分に相溶させ、接着性を向上させることが試みられている。そのための手段として、反応開始剤に反応性の低いものを使用すること、ＵＶ硬化インキに多量のレジューサ（モノマー）を添加し、硬化性を低下させることなどがある。しかしながら、たとえＵＶ硬化反応の反応性を低下させても、反応速度が遅くなるのみで、ＵＶ照射後徐々に硬化が進行し、１ヶ月から１年の長期間の保存の後には、液状の未反応オリゴマーやモノマーがほとんど硬化して３次元網目構造を形成し、その結果、熱溶融転写型リボンインキ及び転写型の紫外線硬化膜との接着性が初期に比べて低下するという問題があった。
【００１１】
【発明が解決しようとする課題】
本発明は、上記従来技術の問題を解消することを目的としてなされたもので、ＵＶ硬化型オフセットインキ層と隣接する層との接着力が改善され、耐擦強度及び画質の優れた印刷物を得ることを目的とする。
【００１２】
本発明はまた、ＵＶ硬化型オフセットインキ層と隣接する層との接着力を向上し得、耐擦強度及び画質の優れた印刷物が得られる印刷方法を提供することを目的とする。
【００１３】
【課題を解決するための手段】
本発明は、第１に、基材と、
基材上に、ビスフェノールＡ型エポキシ樹脂を含有するＵＶ硬化型オフセットインキにより印刷されたＵＶ硬化型オフセットインキ層と、
該ＵＶ硬化型オフセットインキ層上に熱転写記録された熱溶融性インク層とを具備することを特徴とする印刷物を提供する。
【００１４】
本発明は、第２に、基材と、
前記基材上に設けられ、ビスフェノールＡ型エポキシ樹脂及び着色材を含むＵＶ硬化型オフセットインキにより印刷された第１のＵＶ硬化型オフセットインキ層、及びビスフェノールＡ型エポキシ樹脂を含有し、着色材を含有しない第２のＵＶ硬化型オフセットインキにより印刷された第２のＵＶ硬化型オフセットインキ層を含むＵＶ硬化型オフセットインキ層と、
該ＵＶ硬化型オフセットインキ層が設けられた基材上に熱転写された樹脂製の保護層とを具備することを特徴とする印刷物を提供する。
【００１５】
本発明は、第３に、基材上に、ビスフェノールＡ型エポキシ樹脂を含有するＵＶ硬化型オフセットインキを用いて印刷を行い、所定のパターンを有するＵＶ硬化型オフセットインキ層を形成する工程と、
該ＵＶ硬化型オフセットインキ層上に熱溶融性インクを用いて熱転写記録を行って、所定のパターンを有する熱溶融性インク層を形成する工程とを具備することを特徴とする印刷方法を提供する。
【００１６】
本発明は、第４に、基材上に、ビスフェノールＡ型エポキシ樹脂を含有し、該着色材を含有するＵＶ硬化型オフセットインキを印刷し、第１のＵＶ硬化型オフセットインキ層を形成し、該第１のＵＶ硬化型オフセットインキ層上に、ビスフェノールＡ型エポキシ樹脂を含有し、着色材を含まないＵＶ硬化型オフセットインキを印刷し、無色透明の第２のＵＶ硬化型オフセットインキ層を形成することにより、該第１のＵＶ硬化型オフセットインキ層及び該第２のＵＶ硬化型オフセットインキ層を含み、所定のパターンを有するＵＶ硬化型オフセットインキ層を形成する工程と、
該ＵＶ硬化型オフセットインキ層が設けられた基材上に、支持シートの一主面上に形成された樹脂製の保護層を当接し、該支持シートの他の主面を熱圧接することにより、該保護層を熱転写する工程とを具備することを特徴とする印刷方法を提供する。
【００１７】
【発明の実施の形態】
本発明は以下の４つの観点に大別される。
【００１８】
第１の観点に係る発明は、第１の印刷物を提供する。
【００１９】
第１の印刷物は、基材と、所定のパターンで印刷されたＵＶ硬化型オフセットインキ層と、少なくともＵＶ硬化型オフセットインキ層上に熱転写記録された熱溶融性インク層とを有し、
ＵＶ硬化型オフセットインキ層は、ビスフェノールＡ型エポキシ樹脂を含有するＵＶ硬化型オフセットインキを用いて印刷されることを特徴とする。
【００２０】
第２の観点に係る発明は、第１の印刷物を印刷するための第１の印刷方法を提供する。
【００２１】
第１の方法は、基材上に、ビスフェノールＡ型エポキシ樹脂を含有するＵＶ硬化型オフセットインキを用いて印刷を行い、所定のパターンを有するＵＶ硬化型オフセットインキ層を形成する工程と、
ＵＶ硬化型オフセットインキ層上に熱溶融性インクを用いて熱転写記録を行って、所定のパターンを有する熱溶融性インク層を形成する工程とを具備することを特徴とする。
【００２２】
また、第３の観点に係る発明は、本発明の第２の印刷物は、基材と、所定のパターンで印刷されたＵＶ硬化型オフセットインキ層と、少なくともＵＶ硬化型オフセットインキ層上に熱転写された樹脂製の保護層とを有し、
ＵＶ（紫外線）硬化型オフセットインキ層は、ビスフェノールＡ型エポキシ樹脂を含有するＵＶ硬化型オフセットインキを用いて印刷されることを特徴とする。
【００２３】
第１の観点に係る印刷物上には、保護層を適用することができる。
【００２４】
本発明によれば、ＵＶ硬化型オフセットインキに、ビスフェノールＡ型エポキシ樹脂を添加し、熱溶融性インク層あるいは保護層の少なくとも一方を熱転写することにより、いままで、十分な接着ができなかったＵＶ硬化型オフセットインキ層と、その隣接する層との間たとえばＵＶ硬化型オフセットインキ層と熱溶融性インク層間、及びＵＶ硬化型オフセットインキ層と保護層間等に、高い接着性を実現できる。この高い接着性は、ＵＶ硬化型オフセットインキ中に添加されたビスフェノールＡ型エポキシ樹脂の以下のような作用により得られる。
【００２５】
使用されるビスフェノールＡ型エポキシ樹脂は、一般に、熱溶融性インク及びＵＶ硬化オフセットインキ中のオリゴマー、モノマーとの親和性が良い。また、ビスフェノールＡ型エポキシ樹脂は、ＵＶ硬化オフセットインキ中に含有されるＵＶ反応開始剤と共存している状態で、たとえＵＶ照射を行っても、重合反応を起さない。さらに、ビスフェノールＡ型エポキシ樹脂は、ＵＶ硬化性オリゴマー、モノマーの重合反応を阻害もしない。このためＵＶ照射によりＵＶ硬化オフセットインキ中に含有されるＵＶ硬化性オリゴマー、モノマーが十分に硬化しても、ＵＶ硬化オリゴマー、モノマーにより形成される３次元網目構造の中にビスフェノールＡ型エポキシ樹脂はそのままの状態で残ることになる。
【００２６】
支持シートとその上に形成された熱溶融性インク層とを有する転写型熱溶融性インクリボンを、サーマルヘッドにより加熱溶融し、硬化されたＵＶ硬化型オフセットインキ層上に熱転写記録するとき、あるいは基材表面上に未硬化のＵＶ硬化型樹脂からなる保護層を熱圧着、熱溶融し、硬化したＵＶ硬化型オフセットインキ層上に熱転写するとき、熱溶融性インク層及び保護層それぞれの溶融物が、硬化したＵＶ硬化型オフセットインキ層中に分布するビスフェノールＡ型エポキシ樹脂と相溶することにより、高い接着性が得られる。
【００２７】
ＵＶ硬化型オフセットインキ層は、必要に応じて、ビスフェノールＡ型エポキシ樹脂及び着色材を含むＵＶ硬化型オフセットインキにより印刷された第１のオフセットインキ層と、ビスフェノールＡ型エポキシ樹脂を含有し、着色材を含まないＵＶ硬化型オフセットインキにより印刷された無色透明のＵＶ硬化型オフセットインキにより印刷された第２のＵＶ硬化型オフセットインキ層との二層に分けて形成することができる。
【００２８】
例えば顔染料等の着色材を含む着色ＵＶ硬化型オフセットインキ層にビスフェノールＡ型エポキシ樹脂を添加すると、この着色ＵＶ硬化型オフセットインキ層の色相、彩度等が微妙に変化する場合、あるいはビスフェノールＡ型エポキシ樹脂の存在により、インキ中の着色材の分散性が低下し、所望のインキの物理的特性が得られないことがある。このような場合には、上述のようにＵＶ硬化型オフセット印刷層を二層に分けて形成することにより、着色材を含むＵＶ硬化型オフセットインキの色相、彩度、及びインキの物理的特性を変化させることなく、ＵＶ硬化型オフセットインキ層全体と、熱溶融インクによる画像、及び／又は紫外線硬化型保護層との接着力を向上させることができる。
【００２９】
上記ＵＶ硬化型オフセットインキとしては、Ｔ＆Ｋ  ＴＯＫＡ製  UV161インキ等を好ましく使用することができる。
【００３０】
また、ビスフェノールＡ型エポキシ樹脂と混合すると物理特性が変化するＵＶ硬化型オフセットインキとしては、金属粉を着色顔料として含有するＵＶ硬化型オフセットインキがあげられる。
【００３１】
ビスフェノールＡ型エポキシ樹脂の含有量は、ＵＶ硬化型オフセットインキ全重量の好ましくは１０ないし６０重量％、さらに好ましく２０〜５０重量％である。ビスフェノールＡ型エポキシ樹脂の含有量が１０重量％未満であると、熱溶融性インクとの接着性が向上せず、６０重量％を超えると、ＵＶ硬化型オフセットインキ自体の硬化性が不十分となる傾向がある。
【００３２】
ＵＶ硬化型オフセット印刷インキにビスフェノールＡ型エポキシ樹脂を添加する方法としては、ビスフェノールＡ型エポキシ樹脂を予めコンパウンドインキ（腰切り剤）またはレジューサ（希釈剤）と混合後、ＵＶ硬化型インキと混合することができる。
【００３３】
本発明においては、ビスフェノールＡ型エポキシ樹脂はベースとなるＵＶ硬化型オフセットインキに常温で均一混合することが望まれる。
【００３４】
市販のビスフェノールＡ型エポキシ樹脂には、基本液状タイプ及び基本固体タイプがある。常温で均一に混合させるためには、常温粘度で９ないし１５０ポイズの基本液状タイプが本発明に好適に使用できる。９ポイズ未満の粘度域ではＵＶ硬化オフセットインキのＵＶ硬化後の基材に対する接着強度の低下、ビスフェノールＡ型エポキシ樹脂の浸みだしが発生する傾向がある。インキ中に希釈剤を含有する場合には更にこの傾向が顕著になる。また、１５０ポイズを超えるものを用いると、インキとしての粘度が高すぎることにより印刷が困難となる傾向がある。基本固形タイプを使用する場合は、ビスフェノールＡ型エポキシ樹脂及びベースとなるＵＶ硬化型オフセットインキの両者をビスフェノールＡ型エポキシ樹脂の溶融温度まで上昇させた後に混合する必要があり、取り扱いが困難である。
【００３５】
ビスフェノールＡ型エポキシ樹脂は、たとえ上記基本液状タイプであっても、かなりの高い粘度であるため、ベースとなるＵＶ硬化型オフセットインキとの混合性があまり良好ではない。このため、ＵＶ硬化型オフセットインキに、更にコンパウンド（腰切り剤）またはレジューサの添加を行うことにより高い均一混合性が得られる。コンパウンドインキ（腰切り剤）又はレジューサ（希釈剤）の添加量は、ＵＶ硬化型オフセットインキ全重量に対し、コンパウンドインキは２０％以下、レジューサは７％以下であることが望ましい。また、このとき、ビスフェノールＡ型エポキシ樹脂を一旦、コンパウンドインキ（腰切り剤）又はレジューサ（希釈剤）と混合させ、粘度を低下させた後、ベースとなるＵＶ硬化型オフセットインキに混合すると、混合均一性を更に向上させることができる。
【００３６】
上記コンパウンドインキとしては、Ｔ＆Ｋ  ＴＯＫＡ製  Ｎｏ．２ＵＶコンテックス、東洋インキ製  ＦＤコンパウンド−２を用いることができる。
【００３７】
また、レジューサとしては、Ｔ＆Ｋ  ＴＯＫＡ製  ＵＶ  ＤＧレジューサ、ＵＶ１６１レジューサ、ＵＶ  ＴＮＳレジューサ、東洋インキ製  ＦＤレジューサＡＰ、ＦＤレジューサＯＰ、及びＦＤレジューサＧ等を用いることができる。
【００３８】
インキの混合方法は、極少量の場合はヘラで練る方法で良いが、通常の量では撹拌羽根による混合、または容器を回転させる方式等が有効である。
【００３９】
また、本発明に好適に使用される転写型熱溶融性インクリボンには、バインダー樹脂として、ワックス成分の多いもの（ワックスリボン）と少ないもの（樹脂リボン）がある。ワックス成分の多いものは、低エネルギーで転写し得、高い転写感度を与えるが、一方で、形成されたパターンの機械的強度が弱いためパターンの機械的強度を確保するためには、ワックス成分の少ないインキリボン（樹脂リボン）が好ましい。
【００４０】
第１及び第３の観点に用いられる保護層の形成方法としては、支持シート上に形成された保護層を熱圧接により印刷物上に転写する方法、及び保護層塗布液を印刷物上に塗布する方法があげられる。
【００４１】
保護層としては、好ましくはＵＶ硬化型樹脂を含むＵＶ硬化型保護膜が使用される。ＵＶ硬化型樹脂としては、エポキシ系ＵＶ硬化型樹脂、あるいはアクリル系ＵＶ硬化型樹脂が使用できる。
【００４２】
転写により形成されるＵＶ硬化型保護層に使用可能なＵＶ硬化型樹脂化合物としては、例えば３官能以上のアルコールの（メタ）アクリル酸エステルがあげられる。３官能以上の紫外線硬化型樹脂化合物は、複数のものを組み合わせて使用しても良いし、混合物であっても良い。
【００４３】
ＵＶ硬化型保護層の転写層を形成するための組成物中には、光反応開始剤、バインダー樹脂、及び微粒子等を添加することができる。
【００４４】
光反応開始剤の例として、ベンゾフェノン類、アセトフェノン類等が挙げられる。
【００４５】
バインダー樹脂は、転写により形成されるＵＶ硬化製保護層の場合、液体のＵＶ硬化樹脂を保持するために必要であるが、塗布型の場合は、粘度が上昇するため、多くの含有は難しい。
【００４６】
バインダー樹脂としては、紫外線硬化性化合物組成物と相溶しても非相溶でもよく、膜を形成し得る種々の樹脂を用いることができる。このようなバインダー樹脂として、例えばポリアミド系樹脂、ポリエステル系樹脂、エポキシ系樹脂、ポリウレタン系樹脂、ポリアクリル系樹脂、ビニル系樹脂、ボリビニルアルコール系樹脂等が挙げられる。
【００４７】
この転写層は、例えばバインダー樹脂と紫外線硬化性化合物組成物とを溶剤中に溶解または分散させて塗布液を調製し、支持体シートの片面にこれを塗布し、乾燥することにより形成することができる。保護層の乾燥膜厚は１〜５０μｍが好ましい。
【００４８】
また、微粒子としては、ポリエチレン、シリコーン粒子、アクリル、ナイロン、ガラスビーズ等が挙げられ、粒径は１〜５０μｍの範囲が好ましい。
【００４９】
以下、図面を参照し、本発明をより詳細に説明する。
【００５０】
図１は、本発明の印刷物の一例に係るＩＤカードの平面図を示す。
【００５１】
また、図２は、図１のＡ−Ａ’断面図を示す。
【００５２】
図１及び図２に示すように、このＩＤカードは、その表面にポリビニルブチラール樹脂をイソシアネート化合物で硬化させた受像層が形成された縦５４ｍｍ×横８６ｍｍ×厚さ０．５ｍｍのポリエステル製カード基材１０を有する。カード基材１０の受像層の一領域には、例えば赤、黄、緑、金、及び銀顔料等の着色材及びビスフェノールＡ型エポキシ樹脂を含有するＵＶ硬化オフセットインキによりオフセット印刷された所定のパターンを有するＵＶ硬化型オフセットインキ１、ＵＶ硬化型オフセットインキ１上に、転写型熱溶融性インクリボンを用いて熱転写記録された例えば文字情報等の熱溶融性インク画像層３、この受像層の他の領域に例えば昇華型インクにより形成された人物画像層４、及び人物画像層４の上に人物画像保護層５が設けられている。さらに、これらの層１，３，４，５，及び１０が設けられたカード基材１０上に表面保護層６が形成されている。表面保護層の形成方法としては、紫外線硬化液を塗布後、紫外線硬化させる方法と、転写型紫外線硬化膜を転写後、紫外線硬化させる方法を使用し得る。このＩＤカードは、使用されるＵＶ硬化型オフセットインキ１が、熱溶融性インク画像層３、及び表面保護層６のそれぞれとの良好に接着するため、耐擦強度に優れ、良好な画像を有する。
【００５３】
図３は、図１及び図２に示すＩＣカードの変形例を表す断面図を示す。
【００５４】
図示するように、このＩＣカードは、基材上に形成され、着色材を含有し、かつビスフェノールＡ型エポキシ樹脂を含まないオフセット印刷層１が、着色材を含む第１のＵＶ硬化型オフセット印刷層１１と、その上に形成されたビスフェノールＡ型エポキシ樹脂を含有し、かつ着色材を含まない無色透明の第２のＵＶ硬化型オフセット印刷層１２とから構成されていること以外は、図２と同様の構成を有する。ＵＶ硬化型オフセットインキがこのような二層構成を有することにより、例えば金色顔料、銀色顔料等の着色材を含む第１のＵＶ硬化型オフセットインキ１１で良好な画像を形成し、かつ無色透明の第２のＵＶ硬化型オフセットインキ１２により、第１のＵＶ硬化型オフセットインキ１１、熱溶融性インク画像層３、及び表面保護層６のそれぞれとの良好な接着が得られ、耐擦強度に優れ、良好な画像を有するＩＤカードが得られる。また、第２のＵＶ硬化型オフセットインキ１２は無色透明であるため、第１のＵＶ硬化型オフセットインキ１１の画像は、利用者により十分視認し得る。
【００５５】
【実施例】
以下、実施例を示し、本発明を具体的に説明する。
【００５６】
実施例１
ＩＤカード基材として、その一主面にイソシアネートで硬化させたポリビニルブチラールを受像層として被覆したポリエステルカードを用意した。
【００５７】
以下の組成を有するＵＶ硬化型オフセットインキを調整した。
【００５８】
ＵＶ硬化型オフセットインキ組成１
着色材：Ｔ＆Ｋ  ＴＯＫＡ製  UV161青インキ              ７０重量部
ビスフェノールＡ型エポキシ樹脂：油化シェルエポキシ製  エピコート825（２５℃粘度４０〜６０ポイズ）            ２０重量部
腰切り剤：Ｔ＆Ｋ  ＴＯＫＡ製  NO.2コンテックス          １０重量部
上記組成の３成分を同時に撹拌容器に入れ、スリーワンモーターを用い、撹拌羽根で混合を行い、ＵＶ硬化型オフセットインキを得た。
【００５９】
得られたＵＶ硬化型オフセットインキを枚葉のオフセット印刷機に適用し、カード基材上に所定のパターンを印刷し、ＵＶ硬化型オフセットインキ層を形成した。
【００６０】
その後、得られたＵＶ硬化オフセットインキ層に、１．５ＫＷのＵＶ照射ランプを用い、１２０Ｗ／ｃｍの強度で１ないし５秒の条件で紫外線照射を行い、プレ印刷カードを作成した。
【００６１】
このようなプレ印刷カードを作成後、室温環境の条件で、１日放置したもの、及び同様の条件で３ヶ月放置したものを使用し、以下のようにしてＩＤカードを作成した。
【００６２】
まず、昇華性インクリボンを用い、サーマルヘッドにより人物画像層を印刷した。
【００６３】
次に、転写型熱溶融性インクリボンを用い、サーマルヘッドにより文字情報等の熱溶融性インク画像層を形成した。
【００６４】
さらに、下記組成のＵＶ硬化型の表面保護層転写層塗布液を用意した。
【００６５】
表面保護層転写層塗布液組成
ポリアクリル系バインダー樹脂：ダイヤナールＢＲ８７…１００重量部
紫外線硬化型化合物：ペンタエリスリトールトリアクリレート…６０重量部
光反応開始剤：イルガキュア６５１…１０重量部
ポリエチレン微粒子（平均粒径２０μｍ）                …１０重量部
上記組成の塗布液を厚さが２５μｍのポリエチレンテレフタレートフィルム支持体上に塗布し、１４０℃で１分間、加熱及び乾燥することにより、膜厚が約１０μｍの表面保護層転写層を有する保護層転写シートを作成した。
【００６６】
人物画像層及び熱溶融性インク画像層が形成された印刷面を有する他のプレ印刷カードを用意し、得られた保護層転写シートの表面保護層転写層を、人物画像層及び熱溶融性インク画像層が形成された面に適用し、その反対の支持体表面にヒートローラを当接して、表面保護層転写層をプレ印刷カード印刷面に熱圧着して支持体シートを剥離することにより転写し、表面保護層を形成した。その後、更に紫外線を１２０Ｗ／ｃｍの強度の２ないし５秒の条件で照射することより表面保護層を硬化させ、ＩＤカードを得た。
【００６７】
なお、保護層転写シートを使用しない場合として、ＵＶ硬化型の表面保護層を印刷物に例えば以下のようにして直接塗布することができる。
【００６８】
まず、下記組成のＵＶ硬化型の表面保護層塗布液を用意する。
【００６９】
表面保護層塗布液組成
主剤：ユニオンカーバイド社製  UVR6110          ５６重量部
架橋剤：ユニオンカーバイド社製  TONE0301        １７重量部
反応開始剤：ユニオンカーバイド社製  UVI6990            ３重量部
反応性希釈剤：  共栄社化学製  エポライト1600            ２４重量部
レベリング剤：  東芝シリコーン製  TSF4440            ０．５重量部
次に、人物画像層及び熱溶融性インク画像層が形成されたプレ印刷カード上に、上記組成の表面保護層塗布液を、グラビアコート法により塗布し、２０μｍの厚さの表面保護層塗布膜を形成し、１２０Ｗ／ｃｍの強度で２ないし５秒の条件で紫外線照射を行うことにより、塗布膜を硬化させることができる。
【００７０】
表面保護層を形成する前に、人物画像層上に、例えばポリエステル、アクリル等のバインダー樹脂にＵＶ吸収剤を含有するＵＶカット膜を用いて、人物画像保護層を任意に形成することができる。
【００７１】
得られたＩＤカードについて、下記のような試験を行った。
【００７２】
破壊強度試験
熱溶融性インク画像層及びこの熱溶融性インク画像層が形成されていない部分のＵＶ硬化型オフセットインキ層について、各々、荷重を加えた先端径Ｒ０．１ｍｍのサファイア針でスクラッチ試験を行い、その破壊荷重を測定した。荷重は５０ｇステップとした。その結果を下記表１に示す。
【００７３】
熱溶融性インク画像層の破壊強度は１５０ｇ以上で、ＵＶ硬化型オフセットインキ層の破壊強度は２００ｇ以上を良好とする。
【００７４】
接着強度試験
まず、揉み試験機によりカードを５００回折曲げた。次に、粘着テープを表面に貼り付け、５秒後に剥がし、表面保護層の剥離の有無を調べるテープ剥離テストを同じ箇所に２回ずつ行った。その結果を下記表２に示す。
【００７５】
なお、表中の記号のうち、二重丸は、２回のテープ剥離テストでいずれも剥離無し、○は、２回目のテープ剥離テストで一部剥離発生、△は１回目で部分的に剥離、×は１回目に全面剥離を各々示す。
【００７６】
比較例１
ＵＶ硬化型オフセットインキに、ビスフェノールＡ型エポキシ樹脂及び腰切り剤を添加しないこと以外は実施例１と同様にしてＩＤカードを得た。得られたＩＤカードについて、同様の破壊強度試験及び接着強度試験を行った。得られた結果を下記表１及び表２に示す。
【００７７】
実施例２
ＵＶ硬化型オフセットインキを以下の組成に変更する以外は、実施例１と同様にしてＩＤカードを形成し、同様に破壊強度試験及び接着強度試験を行った。得られた結果を下記表１及び表２に示す。
【００７８】
ＵＶ硬化型オフセットインキ組成２
Ｔ＆Ｋ  ＴＯＫＡ製  UV161青インキ    ６０重量部
油化シェルエポキシ製  エピコート825（２５℃粘度４０〜６０ポイズ）    ３０重量部
Ｔ＆Ｋ  ＴＯＫＡ製  NO.2コンテックス（腰切り剤）    １０重量部
実施例３
ＵＶ硬化型オフセットインキを以下の組成に変更する以外は、実施例１と同様にしてＩＤカードを形成し、同様に破壊強度試験及び接着強度試験を行った。得られた結果を下記表１及び表２に示す。
【００７９】
ＵＶ硬化型オフセットインキ組成３
Ｔ＆Ｋ  ＴＯＫＡ製  UV161青インキ    ５０重量部
油化シェルエポキシ製  エピコート825（２５℃粘度４０〜６０ポイズ）    ４０重量部
Ｔ＆Ｋ  ＴＯＫＡ製  NO.2コンテックス（腰切り剤）１０重量部
実施例４
ＵＶ硬化型オフセットインキを以下の組成に変更する以外は、実施例１と同様にしてＩＤカードを形成し、同様に破壊強度試験及び接着強度試験を行った。得られた結果を下記表１及び表２に示す。
【００８０】
ＵＶ硬化型オフセットインキ組成４
Ｔ＆Ｋ  ＴＯＫＡ製  UV161青インキ    ４０重量部
油化シェルエポキシ製  エピコート825（２５℃粘度４０〜６０ポイズ）    ５０重量部
Ｔ＆Ｋ  ＴＯＫＡ製  NO.2コンテックス（腰切り剤）    １重量部
実施例５
ＵＶ硬化型オフセットインキを以下の組成に変更する以外は、実施例１と同様にしてＩＤカードを形成し、同様に破壊強度試験及び接着強度試験を行った。得られた結果を下記表１及び表２に示す。
【００８１】
ＵＶ硬化型オフセットインキ組成５
Ｔ＆Ｋ  ＴＯＫＡ製  UV161青インキ    ８０重量部
油化シェルエポキシ製  エピコート825（２５℃粘度４０〜６０ポイズ）    １０重量部
Ｔ＆Ｋ  ＴＯＫＡ製  NO.2コンテックス（腰切り剤）    １０重量部
実施例６〜１０
実施例１〜５でＵＶ硬化型オフセットインキに使用した油化シェルエポキシ製エピコート825を、エピコート828（２５℃粘度１２０〜１５０ポイズ）に変更する以外は、実施例１と同様にしてＩＤカードを形成し、同様に破壊強度試験及び接着強度試験を行った。得られた結果を各々下記表１及び表２に示す。
【００８２】
実施例１１
ＵＶ硬化型オフセットインキ中にNO.2コンテックス（腰切り剤）を添加しないこと以外は、実施例１と同様にしてＩＤカードを形成し、同様に破壊強度試験及び接着強度試験を行った。得られた結果を各々下記表１及び表２に示す。
【００８３】
実施例１２
ＵＶ硬化型オフセットインキ中にNO.2コンテックス含有量を５重量部にする以外は、実施例１と同様にしてＩＤカードを形成し、同様に破壊強度試験及び接着強度試験を行った。得られた結果を各々下記表１及び表２に示す。
【００８４】
実施例１３
ＵＶ硬化型オフセットインキ中にNO.2コンテックス含有量を１５重量部にする以外は、実施例１と同様にしてＩＤカードを形成し、同様に破壊強度試験及び接着強度試験を行った。得られた結果を各々下記表１及び表２に示す。
【００８５】
実施例１４
ＵＶ硬化型オフセットインキ中にNO.2コンテックス含有量を３０重量部にする以外は、実施例１と同様にしてＩＤカードを形成し、同様に破壊強度試験及び接着強度試験を行った。得られた結果を各々下記表１及び表２に示す。
【００８６】
実施例１５
インキの混合時に、エピコート825とNO.2コンテックス（腰切り剤）を均一に混合し、得られた混合物に対してさらにUV161青インキを添加すること以外は、実施例１と同様にしてＩＤカードを形成し、同様に破壊強度試験及び接着強度試験を行った。得られた結果を各々下記表１及び表２に示す。
【００８７】
実施例１６
ＵＶ硬化オフセットインキ層が二層構成を有する以外は実施例１と同様にしてＩＤカードを形成し、同様に破壊強度試験及び接着強度試験を行った。得られた結果を各々下記表１及び表２に示す。
【００８８】
二層構成のＵＶ硬化オフセットインキ層として、まず、基材上にＴ＆Ｋ  ＴＯＫＡ製UV161青インキをオフセット印刷した後、その上に、以下の組成を有する無色透明インキを用いて同様に印刷した。
【００８９】
Ｔ＆Ｋ  ＴＯＫＡ製  UV161メジウム    ７０重量部
油化シェルエポキシ製  エピコート825（２５℃粘度４０〜６０ポイズ）    ２０重量部
Ｔ＆Ｋ  ＴＯＫＡ製  NO.2コンテックス（腰切り剤）    １０重量部
実施例１７
ＵＶ硬化型オフセットインキを以下の組成に変更する以外は、実施例１と同様にしてＩＤカードを形成し、同様に破壊強度試験及び接着強度試験を行った。得られた結果を下記表１及び表２に示す。
【００９０】
ＵＶ硬化型オフセットインキ組成６
Ｔ＆Ｋ  ＴＯＫＡ製  UV161青インキ    ８５重量部
油化シェルエポキシ製  エピコート825（２５℃粘度４０〜６０ポイズ）    ５重量部
Ｔ＆Ｋ  ＴＯＫＡ製  NO.2コンテックス（腰切り剤）    １０重量部
実施例１８
ＵＶ硬化型オフセットインキを以下の組成に変更する以外は、実施例１と同様にしてＩＤカードを形成し、同様に破壊強度試験及び接着強度試験を行った。得られた結果を下記表１及び表２に示す。
【００９１】
ＵＶ硬化型オフセットインキ組成７
Ｔ＆Ｋ  ＴＯＫＡ製  UV161青インキ    ３０重量部
油化シェルエポキシ製  エピコート825（２５℃粘度４０〜６０ポイズ）    ６０重量部
Ｔ＆ＫＴＯＫＡ製  NO.2コンテックス（腰切り剤）    １０重量部
比較例２
ＵＶ硬化型オフセットインキを以下の組成に変更する以外は、実施例１と同様にしてＩＤカードを形成し、同様に破壊強度試験及び接着強度試験を行った。得られた結果を下記表１及び表２に示す。
【００９２】
ＵＶ硬化型オフセットインキ組成８
Ｔ＆Ｋ  ＴＯＫＡ製  UV161青インキ    ９３重量部
Ｔ＆Ｋ  ＴＯＫＡ製  ＤＧレジューサー    ７重量部
【表１】
0004810028.tif 000002
【００９３】
【表２】
0004810028.tif 000003
【００９４】
上記表１及び表２から明らかなように、実施例に示すＩＤカードはいずれも、熱溶融性インク画像層とＵＶ硬化型オフセットインキ層の破壊強度、及びカードの接着特性が十分であった。
【００９５】
特に、実施例１ないし１６に示すように、ビスフェノールＡ型エポキシ樹脂の含有量が１０ないし６０重量％であると、これらの破壊強度及び接着特性が良好となった。また、実施例１７に示すようにビスフェノールＡ型エポキシ樹脂の含有量が１０重量％未満であると、これらの破壊強度及び接着特性が多少劣る傾向があり、さらに、実施例１８に示すようにビスフェノールＡ型エポキシ樹脂の含有量が６０重量％であると、実用的に許容できる範囲ではあるが、これを超えると、これらの破壊強度及び接着特性が多少劣る傾向があることがわかった。
【００９６】
また、実施例１５のように、ビスフェノールＡ型エポキシ樹脂とコンテックスとを均一に混合した後に、ＵＶ硬化型インキを混合して得られたＵＶ硬化型オフセットインキ組成物を用いると、特に上記特性が良好となることがわかった。
【００９７】
しかしながら、比較例１及び２のように、ビスフェノールＡ型エポキシ樹脂が含まれていないと、上記特性が悪くなることがわかった。また、比較例２のようにレジューサとインキ成分のみとを用いた場合、破壊強度が経時的に変化してしまうことがわかった。
【００９８】
【発明の効果】
本発明を用いると、ＵＶ硬化型オフセットインキ層と熱溶融性インク層との接着力、及びＵＶ硬化型オフセットインキ層と紫外線硬化型転写保護層との接着力が良好であり、耐擦強度及び画質の優れた印刷物が得られる。
【図面の簡単な説明】
【図１】  本発明に係るプラスチックＩＤカードの一例の概略を示す平面図。
【図２】  図１のＡ−Ａ’断面図
【図３】  本発明に係るプラスチックＩＤカードの他の一例の概略を示す断面図。
【符号の説明】
１０…カード基材，１…オフセット印刷パターン，３…溶融転写型リボンインキ画像，４…写真印刷画像，５…写真画像部保護層，６…カード表面保護層
【図１】
0004810028.tif 000004
【図２】
0004810028.tif 000005
【図３】
0004810028.tif 000006